(57)【要約】【課題】環境に対して安全で、潤滑性、冷却性、及び防錆性に優れると共に、熱間圧延油に混入しても悪影響を及ぼさないテーブルシャワー油及びその使用方法を提供すること。【解決手段】熱間圧延機３、５の前後に配置された、アルミニウム板を搬送するための搬送テーブル２、４において、該搬送テーブル２、４に配置されているテーブルローラー２５、４５又は／及び上記アルミニウム板に供給するテーブルシャワー油７である。テーブルシャワー油７は、天然油脂及び／又は合成エステルからなる油性剤３．０重量部〜１０．０重量部と、脂肪酸２．０重量部〜１０．０重量部と、ポリエチレングリコール型非イオン界面活性剤１〜５重量部と、トリエタノールアミン１〜５重量部と、ナトリウムスルホネート１〜５重量部と、鉱油６５〜９２重量部とを含有する。【選択図】図１
2005068368.tif 000002
【特許請求の範囲】
【請求項１】
熱間圧延機の前後に配置された、アルミニウム板を搬送するための搬送テーブルにおいて、該搬送テーブルに配置されているテーブルローラー又は／及び上記アルミニウム板に供給するテーブルシャワー油であって、
天然油脂及び／又は合成エステルからなる油性剤３．０重量部〜１０．０重量部と、脂肪酸２．０重量部〜１０．０重量部と、ポリエチレングリコール型非イオン界面活性剤１〜５重量部と、トリエタノールアミン１〜５重量部と、ナトリウムスルホネート１〜５重量部と、鉱油６５〜９２重量部とを含有することを特徴とするテーブルシャワー油。
【請求項２】
請求項１において、上記天然油脂は、パーム油、牛脂及び豚脂から選ばれる１種又は２種以上であることを特徴とするテーブルシャワー油。
【請求項３】
請求項１又は２において、上記合成エステルは、ネオペンチルグリコールエステル、トリメチロールプロパンエステル及びペンタエリストールエステルから選ばれる１種又は２種以上であることを特徴とするテーブルシャワー油。
【請求項４】
請求項１〜３のいずれか１項において、上記ポリエチレングリコール型非イオン界面活性剤は、高級アルコールエチレンオキサイド付加物、アルキルフェノールエチレンオキサイド付加物及び脂肪酸エチレンオキサイド付加物から選ばれる１種又は２種以上であることを特徴とするテーブルシャワー油。
【請求項５】
請求項１〜４のいずれか１項において、上記脂肪酸は、カプリン酸、リノレン酸、ステアリン酸、オレイン酸、イソステアリン酸、椰子油脂肪酸、牛脂脂肪酸及びパーム油脂肪酸から選ばれる１種又は２種以上であることを特徴とするテーブルシャワー油。
【請求項６】
請求項１〜５に記載のテーブルシャワー油の使用方法であって、上記テーブルシャワー油は、水に０．１〜３重量％分散させてエマルション状態にして、上記テーブルローラー又は／及び上記アルミニウム板に供給することを特徴とするテーブルシャワー油の使用方法。
【発明の詳細な説明】
【技術分野】
【０００１】
本発明は、アルミニウムの熱間圧延において、アルミニウム板を搬送するための搬送テーブルに配置されているテーブルローラー又は／及び上記アルミニウム板に供給するテーブルシャワー油及びその使用方法に関する。
【背景技術】
【０００２】
一般に、アルミニウム製品における機械的特性及び表面品質は、熱間圧延時のアルミニウムの温度に起因するところが極めて大きい。
図１に示すごとく、アルミニウムの標準的な熱間圧延においては、加熱炉にて５００℃程度に加熱された厚み５００ｍｍ程度のアルミニウムのスラブ１が搬送テーブル２のテーブルロール２５により、熱間圧延機３（粗圧延機）まで搬送される（搬送ラインＡ）。続いて、熱間圧延機３により２０〜４０ｍｍの厚みまでリバース圧延される（粗圧延工程）。そして、粗圧延されたアルミニウム板１５は、搬送テーブル４のテーブルロール４５により熱間圧延機３から仕上げ用の熱間圧延機５（仕上げ圧延機）まで搬送されて（搬送ラインＢ）、数ｍｍ程度の厚みまで圧延され、コイルアップされる（仕上げ圧延工程）。
【０００３】
上記粗圧延及び仕上げ圧延工程においては、潤滑性を得るために、アルミニウム板の表面に熱間圧延油が供給される。このような熱間圧延油としては、下記の特許文献１及び２に記載のものが提案されている。
一方、図１に示すごとく、上記搬送ラインＡ及び上記搬送ラインＢにおいては、圧延開始温度を制御する目的と、テーブルロール２５、４５の表面とアルミニウムスラブ１やアルミニウム板１５とが摩耗凝着してアルミニウム板が傷つくことを防止する目的で、アルミニウムスラブ１、アルミニウム板１５、及びテーブルロール２５、４５に、テーブルシャワー油７を吹き付けることが行われている。このようなテーブルシャワー油７としては、これまで一般に単純な切削油あるいは防錆油等が用いられており、これらを水などに分散させて使用していた。
このテーブルシャワー油については、これまであまり注目されておらず研究開発もほとんど行われてこなかったのが現状である。
【０００４】
近年、アルミニウム製品においては、その品質向上への要求がますます高まると共に、製造時の環境改善対策や、低価格化に伴うコスト削減が望まれるようになってきた。
しかしながら、従来用いられていたテーブルシャワー油は、冷却性や潤滑性を安定して発揮できず、アルミニウム製品の機械的性質や表面品質を劣化させてしまうという問題があった。
【０００５】
即ち、通常、テーブルシャワー油は、アルミニウム製品の製造コストの削減のため、上記熱間圧延油と共に、使用後に回収され再利用されている。ここでテーブルシャワー油は、通常、水などに分散させてエマルションとして用いられるが、従来のテーブルシャワー油は、再利用時に乳化性が低下し易いという問題があった。そのため、アルミニウム板に対する冷却性が低下し、熱間圧延後のアルミニウム製品の機械的性質が劣化するという問題があった。さらに、乳化性が低下すると、アルミニウム板とテーブルロールとの間の潤滑性を高める効果を充分に発揮できなくなり、アルミニウム板とテーブルロールとの間に潤滑不良が発生してアルミニウム板の表面を傷つけ、表面品質が劣化するという問題があった。その結果、テーブルシャワー油は、何度も繰り返して再利用ができず製造コストが増大してしまうという問題があった。
【０００６】
また、上記テーブルシャワー油や熱間圧延油の回収時には、熱間圧延油へのテーブルシャワー油の混入が避けられない。しかし、従来用いられていたテーブルシャワー油は、熱間圧延油に混入すると、再利用時に熱間圧延油の乳化性や圧延潤滑性に悪影響を及ぼし、熱間圧延油の潤滑性を低下させるという問題があった。その結果、アルミニウム板の表面品質を劣化させ易くなるという問題あった。
【０００７】
また、テーブルシャワー油は、上記のごとく水などに分散させて使用するため、防錆性に優れたものが求められている。さらに、環境対策の面からも環境に対して安全なものが求められている。
【特許文献１】特開平８−１７００９０号公報
【特許文献２】特開平８−２０９１７０号公報
【発明の開示】
【発明が解決しようとする課題】
【０００８】
本発明は、かかる従来の問題点に鑑みてなされたものであって、環境に対して安全で、潤滑性、冷却性、及び防錆性に優れると共に、熱間圧延油に混入しても悪影響を及ぼさないテーブルシャワー油及びその使用方法を提供しようとするものである。
【課題を解決するための手段】
【０００９】
第１の発明は、熱間圧延機の前後に配置された、アルミニウム板を搬送するための搬送テーブルにおいて、該搬送テーブルに配置されているテーブルローラー又は／及び上記アルミニウム板に供給するテーブルシャワー油であって、
天然油脂及び／又は合成エステルからなる油性剤３．０重量部〜１０．０重量部と、脂肪酸２．０重量部〜１０．０重量部と、ポリエチレングリコール型非イオン界面活性剤１〜５重量部と、トリエタノールアミン１〜５重量部と、ナトリウムスルホネート１〜５重量部と、鉱油６５〜９２重量部とを含有することを特徴とするテーブルシャワー油にある（請求項１）。
【００１０】
本発明のテーブルシャーワー油は、上記特定の組成を有している。
そのため、優れた潤滑性、冷却性及び防錆性を示すことができる。
特に、上記テーブルシャワー油は、ポリエチレングリコール型非イオン界面活性剤を特定量含有している。
そのため、上記テーブルシャワー油は、優れた乳化性を示すことができる。また、再利用時においても乳化性が劣化し難くなり、優れた潤滑性及び冷却性を長期間安定して維持することができる。また、熱間圧延油に混入しても熱間圧延油に悪影響を及ぼし難くなる。
【００１１】
即ち、本発明のテーブルシャワー油においては、長期間の再利用により脂肪酸やエステル類が分解した場合や、バクテリア等により低級酸が発生した場合においても、上記のポリエチレングリコール型非イオン界面活性剤が乳化力の変動を防止することができる。そのため、上記テーブルシャワー油は、上記のごとく、長期間安定して優れた冷却性及び潤滑性を示すことができる。
【００１２】
また、上記テーブルシャワー油は、脂肪酸とトリエタノールアミンを含有している。脂肪酸とエタノールアミンとは、互いに反応し、トリエタノールアミン石鹸となる。そして、このトリエタノールアミン石鹸は、上記のポリエチレングリコール型非イオン性界面活性剤と同様に、上記テーブルシャワー油の乳化性を向上させることができる。
一般に、ポリエチレングリコール型非イオン性界面活性剤は、熱により乳化性が低下し易い。しかし、本発明のテーブルシャワー油においては、上記のごとく、ポリエチレングリコール型非イオン性界面活性剤に加えて、脂肪酸とトリエタノールアミンとを含有しているため、これらが反応してトリエタノールアミン石鹸を生成し、熱による乳化性の低下を補填することができる。
【００１３】
また、上記テーブルシャワー油は、ナトリウムスルホネート含有している。そのため、上記テーブルシャワー油の乳化性をさらに向上できると共に、防錆性を向上させることができる。
さらに、上記テーブルシャワーは、環境ホルモン等の有害物質を含んでいないため、環境に対しても安全である。
【００１４】
このように、本発明によれば、環境に対して安全で、潤滑性、冷却性、及び防錆性に優れると共に、熱間圧延油に混入しても悪影響を及ぼさないテーブルシャワー油を提供することができる。
【００１５】
第２の発明は、上記第１の発明のテーブルシャワー油の使用方法であって、上記テーブルシャワー油は、水に０．１〜３重量％分散させてエマルション状態にして、上記テーブルローラー又は／及び上記アルミニウム板に供給することを特徴とするテーブルシャワー油の使用方法にある（請求項６）。
【００１６】
本発明のテーブルシャワー油の使用方法においては、上記第１の発明のテーブルシャワー油を水に特定量分散させてエマルションの状態にして使用する。
そのため、上記第１の発明のテーブルシャワー油の特徴を最大限に発揮して、優れた潤滑性、冷却性、及び防錆性を発揮できる。
【発明を実施するための最良の形態】
【００１７】
本発明において、上記アルミニウム板は、熱間圧延前のアルミニウムスラブや熱間圧延後のアルミニウム板等を含む概念である。また、上記アルミニウム板は、いわゆる純アルミニウムだけでなく、アルミニウム合金をも含む概念である。
また、上記テーブルシャワー油は、天然油脂及び／又は合成エステルからなる油性剤を３．０重量部〜１０．０重量部含有する。
上記油性剤の含有量が３．０重量部未満の場合には、上記テーブルシャワー油の潤滑性が低下するおそれがある。一方、１０重量部を越えても、上記テーブルシャワー油の特性は向上しない。そのため、この場合にはムダにコストが増大してしまうという問題がある。
【００１８】
また、上記油性剤としては、天然油脂と合成エステルとのいずれか一方、又は双方を含有させることができる。
天然油脂としては、例えば大豆油、なたね油、パーム油、やし油、豚脂、及び牛脂等がある。これらのなかでも、操業性の点からは、パーム油、やし油が好ましい。
また、上記天然油脂は、パーム油、牛脂及び豚脂から選ばれる１種又は２種以上であることが好ましい（請求項２）。
この場合には、上記テーブルシャワー油の潤滑性をより向上させることができる。その結果、テーブルロールにアルミ粉が凝着することを防止でき、アルミニウム板の表面に傷が発生することを防止できる。また、この場合には、上記テーブルシャワー油の製造コストを低くすることができる。
【００１９】
また、上記合成エステルは、ネオペンチルグリコールエステル、トリメチロールプロパンエステル及びペンタエリストールエステルから選ばれる１種又は２種以上であることが好ましい（請求項３）。
この場合には、上記テーブルシャワー油の潤滑性をより向上させることができる。その結果、テーブルロールにアルミ粉が凝着することを防止でき、アルミニウム板の表面に傷が発生することを防止できる。
なお、これらの合成エステルを構成する脂肪酸は直鎖のものであっても、分枝を有するものであってもよい。また、合成エステルはフルエステルあるいは部分エステルのどちらでもよい。
【００２０】
また、上記のネオペンチルグリコールエステルとしては、具体的には、例えばネオペンチルグリコールカプリン酸モノエステル、ネオペンチルグリコールカプリン酸ジエステル、ネオペンチルグリコールエステル、ネオペンチルグリコールリノレン酸モノエステル、ネオペンチルグリコールリノレン酸ジエステル、ネオペンチルグリコールステアリン酸モノエステル、ネオペンチルグリコールステアリン酸ジエステル、ネオペンチルグリコールオレイン酸モノエステル、ネオペンチルグリコールオレイン酸ジエステルネオペンチルグリコールエステル、ネオペンチルグリコールイソステアリン酸モノエステル、ネオペンチルグリコールイソステアリン酸ジエステル、ネオペンチルグリコールやし油脂肪酸モノエステル、ネオペンチルグリコールやし油脂肪酸ジエステル、ネオペンチルグリコール牛脂脂肪酸モノエステル、ネオペンチルグリコール牛脂脂肪酸ジエステル、ネオペンチルグリコールパーム油脂肪酸モノエステル、ネオペンチルグリコールパーム油脂肪酸ジエステルネオペンチルグリコールエステル、ネオペンチルグリコール２モル・ダイマ酸１モル・オレイン酸２モルの複合エステル等がある。
これらのうちで、特に好ましくは、オレイン酸、イソステアリン酸、やし油脂肪酸、牛脂脂肪酸のエステルがよい。
【００２１】
また、トリメチロールプロパンエステルとしては、例えばトリメチロールプロパンカプリン酸モノエステル、トリメチロールプロパンカプリン酸ジエステル、トリメチロールプロパンカプリン酸トリエステル、トリメチロールプロパンリノレン酸モノエステル、トリメチロールプロパンリノレン酸ジエステル、トリメチロールプロパンリノレン酸トリエステル、トリメチロールプロパンステアリン酸モノエステル、トリメチロールプロパンステアリン酸ジエステル、トリメチロールプロパンステアリン酸トリエステル、トリメチロールプロパンオレイン酸モノエステル、トリメチロールプロパンオレイン酸ジエステル、トリメチロールプロパンオレイン酸トリエステル、トリメチロールプロパンイソステアリン酸モノエステル、トリメチロールプロパンイソステアリン酸ジエステル、トリメチロールプロパンイソステアリン酸トリエステル、トリメチロールプロパンやし油脂肪酸モノエステル、トリメチロールプロパンやし油脂肪酸ジエステル、トリメチロールプロパンやし油脂肪酸トリエステル、トリメチロールプロパン牛脂脂肪酸モノエステル、トリメチロールプロパン牛脂脂肪酸ジエステル、トリメチロールプロパン牛脂脂肪酸トリエステル、トリメチロールプロパンパーム油脂肪酸モノエステル、トリメチロールプロパンパーム油脂肪酸ジエステル、トリメチロールプロパンパーム油脂肪酸トリエステル、トリメチロールプロパン２モル・ダイマ酸１モル・オレイン酸４モルの複合エステル等がある。これらのうちで、特に好ましくは、オレイン酸、イソステアリン酸、やし油脂肪酸、牛脂脂肪酸のエステルがよい。
【００２２】
また、ペンタエリスリトールとしては、例えばペンタエリスリトールカプリン酸モノエステル、ペンタエリスリトールカプリン酸ジエステル、ペンタエリスリトールカプリン酸トリエステル、ペンタエリスリトールカプリン酸テトラエステル、ペンタエリスリトールリノレン酸モノエステル、ペンタエリスリトールリノレン酸ジエステル、ペンタエリスリトールリノレン酸トリエステル、ペンタエリスリトールリノレン酸テトラエステル、ペンタエリスリトールステアリン酸モノエステル、ペンタエリスリトールステアリン酸ジエステル、ペンタエリスリトールステアリン酸トリエステル、ペンタエリスリトールステアリン酸テトラエステル、ペンタエリスリトールオレイン酸モノエステル、ペンタエリスリトールオレイン酸ジエステル、ペンタエリスリトールオレイン酸トリエステル、ペンタエリスリトールオレイン酸テトラエステル、ペンタエリスリトールイソステアリン酸モノエステル、ペンタエリスリトールイソステアリン酸ジエステル、ペンタエリスリトールイソステアリン酸トリエステル、ペンタエリスリトールイソステアリン酸テトラエステル、ペンタエリスリトールやし油脂肪酸モノエステル、ペンタエリスリトールやし油脂肪酸ジエステル、ペンタエリスリトールやし油脂肪酸トリエステル、ペンタエリスリトールやし油脂肪酸テトラエステル、ペンタエリスリトール牛脂脂肪酸モノエステル、ペンタエリスリトール牛脂脂肪酸ジエステル、ペンタエリスリトール牛脂脂肪酸トリエステル、ペンタエリスリトール牛脂脂肪酸テトラエステル、ペンタエリスリトールパーム油脂肪酸モノエステル、ペンタエリスリトールパーム油脂肪酸ジエステル、ペンタエリスリトールパーム油脂肪酸トリエステル、ペンタエリスリトールパーム油脂肪酸テトラエステル、トリメチロールプロパン２モル・ダイマ酸１モル・オレイン酸６モルの複合エステル等がある。これらのうちで、特に好ましくは、オレイン酸、イソステアリン酸、やし油脂肪酸、牛脂脂肪酸のエステルがよい。
【００２３】
また、上記合成エステルは、その炭素数が１２〜１８であることが好ましい。
炭素数が１２未満の場合には、上記テーブルシャワー油の潤滑性が低下するおそれがある。
一方、炭素数が１８を越える場合には、オイルステインが発生しやすくなるおそれがある。また、この場合には、合成エステルの粘度が高くなるため、混合して上記テーブルシャワー油を作製する際に、混合時間が長くなり、均一に混合するための撹拌負荷が大きくなるおそれがある。また、冬季等にはさらに粘度が上昇し、場合によっては固化してしまうおそれがあるため混合時に加温して溶解させる必要が生じ、上記テーブルシャワー油の調整が困難になるおそれがある。
【００２４】
また、上記テーブルシャワー油は、上記ポリエチレングリコール型非イオン界面活性剤を１〜５重量部含有する。
ポリエチレングリコール型非イオン性界面活性剤の含有量が１重量部未満の場合には、上記テーブルシャワー油の乳化性が低下し、冷却性や潤滑性が低下するおそれがある。また、この場合には、熱間圧延油に混入したときに悪影響を及ぼすおそれがある。一方、５重量部を越える場合には、上記テーブルシャワー油の乳化が安定になりすぎて、廃水処理に悪影響を及ぼすおそれがある。
【００２５】
また、上記ポリエチレングリコール型非イオン界面活性剤は、高級アルコールエチレンオキサイド付加物、アルキルフェノールエチレンオキサイド付加物及び脂肪酸エチレンオキサイド付加物から選ばれる１種又は２種以上であることが好ましい（請求項４）。
この場合には、ポリエチレングリコール型非イオン性界面活性剤による上記テーブルシャワー油の乳化性の向上効果を顕著に得ることができる。
【００２６】
高級アルコールエチレンオキサイド付加物としては、具体的には、例えばラウリルアルコールエチレンオキサイド４モル付加物、ラウリルアルコールエチレンオキサイド１１付加物、ラウリルアルコールエチレンオキサイド１８付加物、セチルアルコールエチレンオキサイド４モル付加物、セチルルエチレンオキサイド１１付加物、セチルエチレンオキサイド１８付加物、オレイルアルコールエチレンオキサイド４モル付加物、オレイルエチレンオキサイド１１付加物、オレイルエチレンオキサイド１８付加物、椰子油還元アルコールエチレンオキサイド４モル付加物、椰子油還元エチレンオキサイド１１付加物、椰子油還元エチレンオキサイド１８付加物、牛脂還元アルコールエチレンオキサイド４モル付加物、牛脂還元エチレンオキサイド１１付加物、牛脂還元エチレンオキサイド１８付加物、Ｃ１２〜Ｃ１８チーグラーアルコールエチレンオキサイド４モル付加物、Ｃ１２〜Ｃ１８チーグラーアルコールエチレンオキサイド１１モル付加物、Ｃ１２〜Ｃ１８チーグラーアルコールエチレンオキサイド１８モル付加物、Ｃ１２〜Ｃ１８オキソアルコールエチレンオキサイド４モル付加物、Ｃ１２〜Ｃ１８オキソアルコールエチレンオキサイド１１モル付加物、Ｃ１２〜Ｃ１８オキソアルコールエチレンオキサイド１８モル付加物等がある。これらのうち、特に好ましくは、ラウリルアルコール、オレイルアルコール、オキソアルコールのエチレンオキサイド付加物がよい。
【００２７】
また、アルキルフェノールエチレンオキサイド付加物としては、例えばノニルフェノールエチレンオキサイド２モル付加物、ノニルフェノールエチレンオキサイド１１モル付加物、ノニルフェノールエチレンオキサイド２０モル付加物、ドデシルフェノールエチレンオキサイド２モル付加物、ドデシルフェノールエチレンオキサイド１１モル付加物、ドデシルフェノールエチレンオキサイド２０モル付加物、オクチルフェノールエチレンオキサイド２モル付加物、オクチルフェノールエチレンオキサイド１１モル付加物、及びオクチルフェノールエチレンオキサイド２０モル付加物等がある。
【００２８】
また、脂肪酸エチレンオキサイド付加物としては、例えばポリエチレングリコールラウリン酸モノエステル（エチレンオキサイド２モル〜２０モル付加物）、ポリエチレングリコールラウリン酸ジエステル（エチレンオキサイド２モル〜２０モル付加物）、ポリエチレングリコールステアリン酸モノエステル（エチレンオキサイド２モル〜２０モル付加物）、ポリエチレングリコールステアリン酸ジエステル（エチレンオキサイド２モル〜２０モル付加物）、ポリエチレングリコールオレイン酸モノエステル（エチレンオキサイド２モル〜２０モル付加物）、ポリエチレングリコールオレイン酸ジエステル（エチレンオキサイド２モル〜２０モル付加物）等がある。
【００２９】
また、上記テーブルシャワー油は、トリエタノールアミンを１〜５重量部含有する。
トリエタノールアミンの含有量が１重量部未満の場合には、上記テーブルシャワー油の乳化性が不充分となり、冷却性や潤滑性が低下するおそれがある。また、この場合には、熱間圧延油に混入したときに、熱間圧延油に悪影響を及ぼすおそれがある。一方、５重量部を越える場合には、上記テーブルシャワー油の乳化性が必要以上に高くなり、エマルション状態にして使用するときにエマルションの粒径が小さくなりすぎて、スカムアウト性に悪影響を及ぼすおそれがある。
【００３０】
また、上記テーブルシャワー油は、脂肪酸を２．０重量部〜１０．０重量部含有する。
脂肪酸の含有量が２．０重量部未満の場合には、上記テーブルシャワー油の潤滑性が低下するおそれがある。また、この場合には、必須成分である上記のトリエタノールアミンと脂肪酸との反応によって生成するトリエタノールアミン石鹸の量が不充分となり、トリエタノールアミン石鹸による乳化性の向上効果が充分に得られなくなるおそれがある。また、上記のごとく、トリエタノールアミン石鹸は、ポリエチレングリコール型非イオン性界面活性剤による乳化性の向上効果が熱に対して不安定であることを補う役割を果たしている。そのため、脂肪酸の含有量が２．０重量部未満の場合には、ポリエチレングリコール型非イオン性界面活性剤の熱による乳化性の低下を充分に補填できず、上記テーブルシャワー油は熱に対して不安定となるおそれがある。一方、脂肪酸の含有量が１０．０重量部を越えても、上記テーブルシャワー油の特性は向上しない。そのため、この場合にはムダにコストが増大してしまうおそれがある。
【００３１】
脂肪酸としては、例えばカプリン酸、ウンデカン酸、ラウリン酸、トリデカン酸、デミスリチン酸、ペンタデカン酸、パルチミン酸、マルガリン酸、ステアリン酸、ベヘン酸などの直鎖飽和酸やパルミトレイン酸、オレイン酸、リノル酸、リノレン酸、リシノール酸等の不飽和脂肪酸がある。
好ましくは、潤滑性、作業性、長期安定性およびコストの面を考慮して、ラウリン酸、ミリスチン酸、パルミチン酸、オレイン酸等がよい。
【００３２】
また、上記脂肪酸は、カプリン酸、リノレン酸、ステアリン酸、オレイン酸、イソステアリン酸、椰子油脂肪酸、牛脂脂肪酸及びパーム油脂肪酸から選ばれる１種又は２種以上であることが好ましい（請求項５）。
この場合には、上記テーブルシャワー油を低コストで作製することができると共に、その潤滑性をさらに向上させることができる。
【００３３】
次に、上記テーブルシャワー油は、鉱油を６５〜９２重量部含有する。
鉱油の含有量が６５重量部未満の場合には、天然油脂、合成エステル及び脂肪酸等の鉱油以外の成分が増加するため、上記テーブルシャワー油の製造コストが高くなるおそれがある。一方、９２重量部を越える場合には、鉱油以外の成分が少なくなり、上記テーブルシャワー油の潤滑性が低下するおそれがある。
【００３４】
このような鉱油としては、例えば精製鉱油を用いることができ、具体的には、パラフィン系鉱油、ナフテン系鉱油、及びノンアロマ鉱油などを用いることができる。
また、上記の鉱油は、４０℃における粘度が１００ｃＳｔ以下であることが好ましい。
４０℃における粘度が１００ｃＳｔを越える場合には、上記テーブルシャワー油の粘度が高くなり、取り扱いが困難になるおそれがある。
【００３５】
また、上記テーブルシャワー油は、ナトリウムスルホネートを１〜５重量部含有する。
ナトリウムスルホネートが１重量部未満の場合には、上記テーブルシャワー油の防錆性が不充分となるおそれがある。一方、５重量部を越える場合には、乳化性が強くなりすぎて、スカムアウトや廃水処理性に悪影響を及ぼすおそれがある。
【００３６】
また、上記テーブルシャワー油は、上記のごとく、天然油脂及び／又は合成エステルからなる油性剤を３．０重量部〜１０．０重量部、脂肪酸を２．０重量部〜１０．０重量部、ポリエチレングリコール型非イオン界面活性剤を１〜５重量部、トリエタノールアミンを１〜５重量部、ナトリウムスルホネートを１〜５重量部、鉱油を６５〜９２重量部含有する。ここで、上記テーブルシャワー油は、油性剤、脂肪酸、ポリエチレングリコール型非イオン界面活性剤、トリエタノールアミン、ナトリウムスルホネート、及び鉱油を、合計で１００重量部となるように含有することができる。
【００３７】
また、上記テーブルシャワー油は、上記天然油脂、合成エステル、脂肪酸、ポリエチレングリコール型非イオン性界面活性剤、トリエタノールアミン、及びナトリウムスルホネートの他に、その他の成分として、例えばジ−ｔｅｒｔ−ブチル−ｐ−クレゾール、ジフェニルアミン、α−ナフトール等の酸化防止剤、２−メチルー４−イソチアゾリン−３−オン等の腐食防止剤、及びジメチルシロキ酸等の消泡剤等を含有することができる。
この場合には、その他の成分の含有量を上記テーブルシャワー油１００重量部に対して、５重量部以下にすることが好ましい。その他の成分が５重量部を越える場合には、上記テーブルシャワー油の製造コストが増大すると共に、オイルステイン性が悪化し、乳化性の不足あるいは過多が生じるおそれがある。
【００３８】
また、上記テーブルシャワー油は、４０℃における粘度が１００ｃＳｔ以下であることが好ましい。
４０℃における粘度が１００ｃＳｔを越える場合には、粘度が高くなり取り扱いが困難になると共に、オイルステイン性が悪化するおそれがある。
【００３９】
また、上記第２の発明（請求項６）において、上記テーブルシャワー油は、水に０．１〜３重量％分散させてエマルション状態にする。
上記テーブルシャワー油が０．１重量部未満の場合には、上記テーブルローラーと上記アルミニウム板との間の潤滑性が不充分となり、上記テーブルローラーと上記アルミニウム板が凝着してアルミニウム板の表面に傷がついてしまうおそれがある。一方、３重量部を越える場合には、上記テーブルシャワー油の冷却性が充分に発揮できないおそれがある。
【００４０】
また、上記テーブルシャワー油は、上記のごとく水に分散させる。ここで、水としては、例えば、脱イオン水、ＲＯ水、上水、及び工水等を用いることができる。
【実施例】
【００４１】
（実施例１）
次に、本発明の実施例につき、説明する。
本例においては、組成の異なる複数のテーブルシャワー油を準備し、これらの特性を調べた。
本例のテーブルシャワー油７は、図１に示すごとく、熱間圧延機３、５の前後に配置された、アルミニウム板を搬送するための搬送テーブル２、４において、該搬送テーブル２、４に配置されているテーブルローラー２５、４５又は／及び上記アルミニウム板に供給するためのものである。本例のテーブルシャワー油７は、天然油脂及び／又は合成エステルからなる油性剤３．０重量部〜１０．０重量部と、脂肪酸２．０重量部〜１０．０重量部と、ポリエチレングリコール型非イオン界面活性剤１〜５重量部と、トリエタノールアミン１〜５重量部と、ナトリウムスルホネート１〜５重量部と、鉱油６５〜９２重量部とを含有する。
【００４２】
本例では、下記の表１に示すごとく、鉱油、脂肪酸、油性剤、ポリエチレングリコール型非イオン性界面活性剤、トリエタノールアミン、及びナトリウムスルホネートの量や種類が異なる複数のテーブルシャワー油（試料Ｅ１〜試料Ｅ１６）を準備した。これらのテーブルシャワー油は、油性剤として、天然油脂のパーム油又は合成エステルのペンタエリストールオレイン酸ジエステルを含有する。また、鉱油としては、４０℃における粘度がそれぞれ１０ｃＳｔ、４６ｃＳｔ、１６０ｃＳｔの３種類のパラフィン系鉱油を混合したものを用いた。また、脂肪酸としては、オレイン酸、ステアリン酸、又は椰子油脂肪酸を、ポリエチレングリコール型非イオン性界面活性剤としては、高級アルコールエチレンオキサイド付加物、アルキルフェノールエチレンオキサイド付加物、脂肪酸エチレンオキサイド付加物モノエステル、又は脂肪酸エチレンオキサイド付加物ジエステルをそれぞれ用いた。
また、各試料のテーブルシャワー油は、いずれも、４０℃における粘度が１００ｃＳｔになるように調整した。
【００４３】
また、下記の表１においては、便宜上、トリエタノールアミンをＴＥＡ、パーム油をＰ、ペンタエリストールオレイン酸ジエステルをＰＯｌＤ、オレイン酸をＯｌ、ステアリン酸をＳｔ、椰子油脂肪酸をＣｏ、高級アルコールエチレンオキサイド付加物をＡ、アルキルフェノールエチレンオキサイド付加物をＡＦ、脂肪酸エチレンオキサイド付加物モノエステルをＣＡＭ、脂肪酸エチレンオキサイド付加物ジエステルをＣＡＤとしてそれぞれ表している。なお、Ａ、ＡＦ、ＣＡＭ、ＣＡＤの後ろに付記した括弧内の数字は、炭素数を示すものである。
表１に試料Ｅ１〜試料Ｅ１６のテーブルシャワー油の組成を示す。
【００４４】
また、本例においては、上記の試料Ｅ１〜試料Ｅ１６の優れた特徴を明らかにするために、比較用として８種類のテーブルシャワー油（試料Ｃ１〜試料Ｃ８）を準備した。
表２に試料Ｃ１〜試料Ｃ８のテーブルシャワー油の組成を示す。
【００４５】
【表１】
2005068368.tif 000003
【００４６】
【表２】
2005068368.tif 000004
【００４７】
次に、上記試料Ｅ１〜試料Ｅ１６及び試料Ｃ１〜試料Ｃ８のテーブルシャワー油について、潤滑性、冷却性、防錆性、及び乳化性を下記のようにして調べた。なお、潤滑性、冷却性、防錆性の評価については、各試料（試料Ｅ１〜試料Ｅ１６及び試料Ｃ１〜試料Ｃ８）のテーブルシャワー油を水に分散させ、濃度１重量％のエマルション状態にしたものを用いた。
【００４８】
「潤滑性」
潤滑性は、ピンオンディスク式摩擦摩耗試験機を用いて摩擦係数を測定することによって評価した。ピンオンディスク式摩擦摩耗試験機のアルミニウムピンとしては、先端Ｒ２ｍｍ、φ５ｍｍ、長さ８ｍｍのＡ１０５０アルミニウムピンを用い、ディスクにはφ５０ｍｍ、厚み５ｍｍの構造物用鋼Ｓ４５Ｃを用いた。
測定は、荷重２０ｋｇｆ、周速１８ｍ／ｍｉｎの条件で２０分間行い、摩擦係数を測定した。各試料について、摩擦係数が０．１５未満の場合を○として評価し、摩擦係数が０．１５以上の場合を×として評価した。その結果を表３に示す。
【００４９】
「冷却性」
各試料１００ｍＬ中に、ガス炎で任意の温度に加熱した熱電体を投入し、得られた冷却曲線について０．００７４秒当たりの温度勾配を調べた。最大の温度勾配が２０〜５０℃／０．００７４ｓｅｃの範囲にある場合を○、この範囲外にある場合を×として評価した。その結果を表３に示す。
【００５０】
「防錆性」
φ７０ｍｍの濾紙の上にＳＣ４６鋳鉄の切粉２ｇをのせ、各試料２ｍＬを滴下した後、切粉を観察し、発錆するまでの時間を計測した。発錆するまでの時間が１５時間以上の場合を○、１５時間未満の場合を×として評価した。その結果を表３に示す。
【００５１】
「乳化性」
各試料を濃度が１重量％となるように水に分散させ、常温でホモミキサーを用いて回転数７０００ｒｐｍで１０分間撹拌し、得られたエマルションの平均粒径をレーザー回折／散乱式粒度分布測定装置にて計測した。粒径が１．０μｍを越え、かつ８．０μｍ未満の場合を○として評価し、１．０μｍ以下の場合を「過多」、８．０μｍ以上の場合を「不足」として評価した。その結果を表３に示す。
【００５２】
【表３】
2005068368.tif 000005
【００５３】
表３より知られるごとく、試料Ｅ１〜試料Ｅ１６のテーブルシャワー油は、潤滑性、冷却性、防錆性、及び乳化性のいずれにも優れていた。また、試料Ｅ１〜試料Ｅ１６は、環境ホルモン等を含んでいないため、環境に対して安全なものであった。一方、試料Ｃ１〜試料Ｃ８のテーブルシャワー油は、潤滑性、防錆性及び乳化性のいずれかに問題があった。
【００５４】
（実施例２）
次に、本例では、テーブルシャワー油を水に分散させて使用するときのエマルションの濃度を変更し、その潤滑性、冷却性、防錆性、及び乳化性を調べた。
まず、実施例１で用いた試料Ｅ２と同様の組成のテーブルシャワー油を準備した。
次いで、このテーブルシャワー油を水に分散させてエマルション状態にした。このとき、下記の表４に示すごとく、エマルションの濃度を変えて４種類のエマルションを作製した。これを試料Ｅ１７、Ｅ１８、Ｃ９、及びＣ１０とした。
【００５５】
これらの各試料においては、テーブルシャワー油を各濃度で水に分散させるときに、その乳化性を実施例１と同様にして評価した。その結果を表４に示す。
さらに、上記試料Ｅ１７、Ｅ１８、Ｃ９、及びＣ１０を用いて、実施例１と同様にして、その潤滑性、冷却性、及び防錆性の評価を行った。その結果を表４に示す。
【００５６】
【表４】
2005068368.tif 000006
【００５７】
表４より知られるごとく、試料Ｅ１７及び試料Ｅ１８は、潤滑性、冷却性、防錆性、及び乳化性のいずれにおいても優れていた。なお、表４には明示していないが、エマルションの濃度が０．１重量％〜３重量％のとき同様の結果が得られることを確認している。
一方、試料Ｃ９においては潤滑性に問題があり、また試料Ｃ１０においては冷却性に問題があった。
したがって、本例のテーブルシャワー油は、水に０．１〜３重量％分散させてエマルション状態にして使用すると、その効果を有効に発揮できることがわかる。
【図面の簡単な説明】
【００５８】
【図１】実施例１にかかる、アルミニウム板の熱間圧延の概略を示す説明図。
【符号の説明】
【００５９】
２、４  搬送テーブル
２５、４５  テーブルローラー
３、５  熱間圧延機
７  テーブルシャワー油
【図１】
2005068368.tif 000007